(57)【要約】      （修正有）【課題】平滑かつクリアーな塗膜を得ることができる水系無機塗料、塗装方法および塗装体を提供する。【解決手段】水系無機塗料は、電解水を含む。水系無機塗料は、たとえば、ケイ酸アルカリに、硬化剤としてケイ酸カルシウム及び／またはリン酸亜鉛を添加し、無機充填材として、コレマナイト（２ＣａＯ，３Ｂ２Ｏ３，５Ｈ2Ｏ）及び／またはウレキサイト（Ｎａ２Ｏ，２ＣａＯ，５Ｂ２Ｏ３，１６Ｈ２Ｏ）を主成分としたＢ2Ｏ3成分溶出作用を有する天然ガラスを平均粒径３０μｍで厚み１．０μｍ以下の微細な鱗片状として混合したものを含むものに好適である。【選択図】なし【特許請求の範囲】
【請求項１】
電解水を含む水系無機塗料。
【請求項２】
請求項１において、
前記水系無機塗料は、ケイ酸アルカリに、硬化剤としてケイ酸カルシウム及び／またはリン酸亜鉛を添加し、無機充填材として、コレマナイト（２ＣａＯ，３Ｂ２Ｏ３，５Ｈ2Ｏ）及び／またはウレキサイト（Ｎａ２Ｏ，２ＣａＯ，５Ｂ２Ｏ３，１６Ｈ２Ｏ）を主成分としたＢ2Ｏ3成分溶出作用を有する天然ガラスを平均粒径３０μｍで厚み１．０μｍ以下の微細な鱗片状として混合したものを含む水系無機塗料。
【請求項３】
請求項１において、
前記水系無機塗料は、ケイ酸アルカリ１００重量部に、硬化剤としてケイ酸カルシウム及び／またはリン酸亜鉛を合計５重量部〜２０重量部添加し、コレマナイト（２ＣａＯ，３Ｂ２Ｏ３，５Ｈ２Ｏ）及び／またはウレキサイト（Ｎａ２Ｏ，２ＣａＯ，５Ｂ２Ｏ３，１６Ｈ２Ｏ）を主成分としたＢ2Ｏ3成分溶出作用を有する鱗片状天然ガラスを合計２０重量部〜８０重量部混合したものを含む水系無機塗料。
【請求項４】
請求項１において、
前記水系無機塗料は、ケイ酸アルカリ１００重量部に、硬化剤としてケイ酸カルシウム及び／またはリン酸亜鉛を合計５重量部〜２０重量部添加し、コレマナイト（２ＣａＯ，３Ｂ２Ｏ３，５Ｈ２Ｏ）及び／またはウレキサイト（Ｎａ２Ｏ，２ＣａＯ，５Ｂ２Ｏ３，１６Ｈ２Ｏ）を主成分としたＢ２Ｏ３成分溶出作用を有する鱗片状天然ガラスを合計２０重量部〜８０重量部混合し、厚み０．５μｍ以下の極薄状のガラスフレークを１重量部〜２０重量部配合されたものを含む水系無機塗料。
【請求項５】
請求項１において、
前記水系無機塗料は、
ケイ酸アルカリにホウ酸塩を添加し、さらに無機充填材として厚さが０．０１μｍ〜０．５μｍ、径が２μｍ〜５μｍの鱗片状で透明なシリカを混合したものを含む水系無機塗料。
【請求項６】
請求項１において、
前記水系無機塗料は、
ケイ酸アルカリ１００重量部に、ホウ酸塩を０．５重量部〜３５重量部添加し、さらに無機充填材として厚さ０．０１μｍ〜０．５μｍ、径２μｍ〜５μｍの鱗片状で透明なシリカを０．５重量部〜５０重量部混合したものを含む水系無機塗料。
【請求項７】
請求項１〜６のいずれかにおいて、
前記電解水は、電解水の製造装置によって製造されるものであって、
前記電解水の製造装置は、
陽極が設けられた陽極室と、
陰極が設けられた陰極室と、
前記陽極室と前記陰極室との間に設けられ、電解質水溶液を収容する中間室と、
前記陽極室と前記中間室とを隔てる陰イオン交換膜からなる第１の隔膜と、
前記陰極室と前記中間室とを隔てる陽イオン交換膜からなる第２の隔膜と、を含む、水系無機塗料。
【請求項８】
請求項７において、
前記電解水は、陰極側にて生成された電解水および陽極側にて生成された電解水である、水系無機塗料。
【請求項９】
請求項１〜８のいずれかにおいて、
前記電解水の含有量は、前記水系無機塗料に対して０．１〜９９．９重量％である水系無機塗料。
【請求項１０】
請求項１〜９のいずれかに記載の水系無機塗料を被塗装体に塗装する工程を含む塗装方法。
【請求項１１】
請求項１〜９のいずれかに記載の水系無機塗料が塗装された塗装体。
【発明の詳細な説明】
【技術分野】
【０００１】
本発明は、アルミホイール、カーブミラー、ガラス板、ステンレス鋼板、等に塗布し得る水系無機塗料およびその水系無機塗料の塗装方法並びにその水系無機塗料が塗装された塗装体に関するものである。
【背景技術】
【０００２】
地球的規模で環境問題が深刻化している近年、揮発性有機化合物（ＶＯＣ）からの脱却を目的として水系無機塗料の開発が進められている。その中でも、水ガラス等のケイ酸アルカリ水溶液を結合剤とした水系無機塗料の開発が盛んである。しかし、ケイ酸アルカリ水溶液を結合剤とした水系無機塗料は、被塗装物に熱的影響で歪みが起こると、ガラス質である塗膜には微細なクラックが生ずるため、インキ、ソース等が沁み込んでその汚れが落ちなくなり、或いは薬品の滴下で品質が不良になる等の問題点があった。
そこで、特許文献１に開示された特許発明にかかる水系無機塗料においては、ケイ酸アルカリにケイ酸カルシウムまたはリン酸亜鉛を添加し、コレマナイト或いはウレキサイトを主成分としたＢ2Ｏ3成分溶出作用を有する鱗片状天然ガラスを配合することによって、塗膜に靭性を持たせて、被塗装物に熱的影響で歪みが起こっても塗膜にはクラックが生ずることがない水系無機塗料を完成している。
さらに、特許文献２に開示された発明にかかる水系無機塗料においては、ケイ酸アルカリにホウ酸塩を添加し、さらに無機充填材として鱗片状で透明な微細シリカを添加することによって、特許文献１にかかる水系無機塗料からなる塗膜が不透明であったのに対して、十分な透光性を有するとともに靭性をも有する無機塗膜を形成することができ、受光により特性を発揮する太陽光発電システムのソーラーパネルや光反射により特性を発揮するミラー等の表面保護にも適する水系無機塗料としている。
【特許文献１】特許第３１４０６１１号公報
【特許文献２】特開２００５−０１５７２８号公報
【発明の開示】
【発明が解決しようとする課題】
【０００３】
しかしながら、上述した特許文献１、特許文献２に開示された水系無機塗料の塗膜は、速乾性が高いためスプレーガンにて塗装する場合に塗料の粒子がそのまま残り、完成塗膜に凹凸として表れたり、塗膜厚が不均一なため性能においてもムラが生じるといった問題点があった。
【０００４】
本発明の目的は、平滑な塗膜を得ることができる水系無機塗料、塗装方法および塗装体を提供するものである。
【課題を解決するための手段】
【０００５】
本発明の水系無機塗料は、電解水を含むものである。
【０００６】
本願発明者は、水系無機塗料を構成する水として電解水を用いることで、水系無機塗料の硬化が遅くなることを見出した。その結果、硬化が遅いとその分だけ初期段階で発生する粒が抑えられ、平滑でクリアーな塗膜が得やすいという利点がある。つまり、硬化が速いと硬化することが発生した粒が塗装時に飛散し、クリアーな塗膜が得にくいが、電解水により水系無機塗料を構成させることで、その硬化スピードを遅くすることができる。また、硬化スピードが遅くなったことで、粘性が高まるスピードも遅くすることができるため、粘性が低い状態の期間が長くなり、水系無機塗料が被塗装体によくなじむようになる。
【０００７】
また、電解水が添加されていることで、膜厚の均一化を図ることができるため、塗膜面内の塗膜性能の均一化ないしは均質化を図ることができる。
【０００８】
極端に膜厚が厚い部分があると、その塗膜がはがれ落ち易くなったりするなどの問題が生じるが、電解水を加えることで、このような問題が生じるのを抑えることができる。一方で、膜厚が極端に薄いと、多孔質化してしまう問題が生じるが、電解水を加えることで、このような問題が生じるのを抑えることができる。
【０００９】
さらに、電解水が添加された水系無機塗料は、塗料自身の寿命、保存性を大幅に長くすることができる。
【００１０】
この他、従来、水系無機塗料は硬化スピードが早いため、硬化スピードが遅い必要のある塗装方法（ディッピング、流し塗り、スピンコートなど）により塗装をすることができなかったが、電解水を加えることで、このような塗装方法により塗装をすることができるようになった。
【００１１】
特に、以下に示す第１〜第５の水系無機塗料において、特に有用である。
【００１２】
（１）第１の水系無機塗料
本発明の第１の水系無機塗料は、ケイ酸アルカリに、硬化剤としてケイ酸カルシウム及び／またはリン酸亜鉛を添加し、無機充填材として、コレマナイト（２ＣａＯ，３Ｂ２Ｏ３，５Ｈ2Ｏ）及び／またはウレキサイト（Ｎａ２Ｏ，２ＣａＯ，５Ｂ２Ｏ３，１６Ｈ２Ｏ）を主成分としたＢ2Ｏ3成分溶出作用を有する天然ガラスを平均粒径３０μｍで厚み１．０μｍ以下の微細な鱗片状として混合したものを含む。
【００１３】
ここで、「ケイ酸アルカリ」としては、ケイ酸ナトリウム、ケイ酸カリウム、ケイ酸リチウム等を用いることができ、また無機充填材として、コレマナイト及び／またはウレキサイトを主成分とした天然ガラスを用いるのは、コレマナイト及びウレキサイトに含有されるＢ2Ｏ3成分のガラス化により強固な塗膜が形成されるためである。なお、他の天然ガラスにコレマナイト及び／またはウレキサイトを混合させてもよいが、コレマナイト及び／またはウレキサイトの混合量はたとえば少なくとも無機充填材総量の約１０重量％以上で、最適量は３０重量％以上である。
【００１４】
コレマナイト及び／またはウレキサイトを主成分としたＢ2Ｏ3成分溶出作用を有する天然ガラスを平均粒径３０μｍで厚み１．０μｍ以下の微細な鱗片状として混合することによって、ワーク表面に膜厚５μｍ以下で塗布することができ、かかる薄膜としても強固かつ均一・平滑な欠陥の無い塗膜となる。
（２）第２の水系無機塗料
本発明の第２の水系無機塗料は、ケイ酸アルカリ１００重量部に、硬化剤としてケイ酸カルシウム及び／またはリン酸亜鉛を合計５重量部〜２０重量部添加し、コレマナイト（２ＣａＯ，３Ｂ２Ｏ３，５Ｈ２Ｏ）及び／またはウレキサイト（Ｎａ２Ｏ，２ＣａＯ，５Ｂ２Ｏ３，１６Ｈ２Ｏ）を主成分としたＢ2Ｏ3成分溶出作用を有する鱗片状天然ガラスを合計２０重量部〜８０重量部混合したものを含む。
【００１５】
ここで、「ケイ酸アルカリ」としては、ケイ酸ナトリウム、ケイ酸カリウム、ケイ酸リチウム等を用いることができ、また無機充填材としてコレマナイト及び／またはウレキサイトを主成分とした天然ガラスを用いるのは、コレマナイト及びウレキサイトに含有されるＢ2Ｏ3成分のガラス化により強固な塗膜が形成されるためである。
ケイ酸アルカリ１００重量部に対して、硬化剤としてのケイ酸カルシウム及び／またはリン酸亜鉛の合計添加量としては、５重量部〜２０重量部の範囲内で添加することによって、長時間放置しても安定な状態が保たれる。また、無機充填材としてのコレマナイト及び／またはウレキサイトの鱗片状天然ガラスの合計添加量としては、２０重量部〜８０重量部の範囲内で添加することによって、長時間放置しても安定な状態が保たれる。したがって、通常の工場の稼動時間である８時間程度では、塗料としての特性が安定して保たれ、ワークに膜厚５μｍ以下で塗布することができ、かかる薄膜としても強固かつ均一・平滑な欠陥の無い塗膜となる。
【００１６】
（３）第３の水系無機塗料
本発明の第３の水系無機塗料は、ケイ酸アルカリ１００重量部に、硬化剤としてケイ酸カルシウム及び／またはリン酸亜鉛を合計５重量部〜２０重量部添加し、コレマナイト（２ＣａＯ，３Ｂ２Ｏ３，５Ｈ２Ｏ）及び／またはウレキサイト（Ｎａ２Ｏ，２ＣａＯ，５Ｂ２Ｏ３，１６Ｈ２Ｏ）を主成分としたＢ２Ｏ３成分溶出作用を有する鱗片状天然ガラスを合計２０重量部〜８０重量部混合し、厚み０．５μｍ以下の極薄状のガラスフレークを１重量部〜２０重量部配合されたものを含む。
【００１７】
このように、厚み０．５μｍ以下の極薄状のガラスフレークをケイ酸アルカリ１００重量部に対して１重量部〜２０重量部配合するのは、ケイカル板のように軽量で吸水率が高く熱歪みの大きい被塗装物に対して、被覆力をより強くして安定した強固な塗膜を厚さ５μｍ以下の薄膜に形成するためである。
【００１８】
（４）第４の水系無機塗料
本発明の第４の水系無機塗料は、ケイ酸アルカリにホウ酸塩を添加し、さらに無機充填材として厚さ０．０１μｍ〜０．５μｍ、径２μｍ〜５μｍの鱗片状で透明なシリカを混合したものを含む。
【００１９】
無機充填材として鱗片状で透明なシリカを混合することによって、透明な塗膜が形成されて、十分な透光性を有するとともに靭性をも有する無機塗膜となり、受光により特性を発揮する太陽光発電システムのソーラーパネルや光反射により特性を発揮するミラー等の表面保護にも適する水系無機塗料となる。
（５）第５の水系無機塗料
本発明の第５の水系無機塗料は、ケイ酸アルカリ１００重量部に、ホウ酸塩を０．５重量部〜３５重量部添加し、さらに無機充填材として厚さ０．０１μｍ〜０．５μｍ、径２μｍ〜５μｍの鱗片状で透明なシリカを０．５重量部〜５０重量部混合されている。
【００２０】
本発明の第５の水系無機塗料は、電解水が含まれるため、本発明の第１の水系無機塗料と同様に平滑でクリアーな塗膜を得ることができる。
【００２１】
無機充填材として鱗片状で透明なシリカを混合することによって、透明な塗膜が形成されて、十分な透光性を有するとともに靭性をも有する無機塗膜となり、受光により特性を発揮する太陽光発電システムのソーラーパネルや光反射により特性を発揮するミラー等の表面保護にも適する水系無機塗料となる。なお、シリカの混合量が０．５重量部未満の場合には塗膜の被覆力が不十分となり、また５０重量部を超えると塗膜の透明性が低下するとともに塗料が高粘度になって均一に塗装するのが困難になるため、シリカの混合量は０．５重量部〜５０重量部の範囲内が好ましい。
本発明の第１〜第５の水系無機塗料において、前記電解水は、電解水の製造装置によって製造されるものであって、
前記電解水の製造装置は、
陽極が設けられた陽極室と、
陰極が設けられた陰極室と、
前記陽極室と前記陰極室との間に設けられ、電解質水溶液を収容する中間室と、
前記陽極室と前記中間室とを隔てる陰イオン交換膜からなる第１の隔膜と、
前記陰極室と前記中間室とを隔てる陽イオン交換膜からなる第２の隔膜と、を含むことができる。
【００２２】
本発明によれば、平滑でクリアーな塗膜をより確実に得ることができる。
【００２３】
また、前記電解水は、陰極側にて生成された電解水および陽極側にて生成された電解水であると、アルカリ性を示すため、本発明の水系無機塗料の性能を確実に発揮させることができる。
【００２４】
前記電解水の含有量は、前記水系無機塗料に対して０．１〜９９．９重量％とすると、より確実かつ優れた効果を奏することができる。
【００２５】
本発明の塗装方法は、本発明の水系無機塗料を被塗装体に塗装する工程を含む。このため、本発明によれば、平滑かつクリアーな塗膜を形成することができる。
【００２６】
本発明の塗装体は、本発明の水系無機塗料が塗装されている。このため、平滑かつクリアーな塗膜が形成された塗装体を構成することができる。
【発明を実施するための最良の形態】
【００２７】
以下、本発明の好適な実施の形態について図面を参照しながら説明する。
【００２８】
１．水系無機塗料
（１）第１の水系無機塗料
第１の水系無機塗料は、ケイ酸アルカリとしてケイ酸ナトリウム２０〜７０重量部及びケイ酸リチウム２０〜７０重量部、硬化剤としてケイ酸カルシウム２〜２０重量部及びリン酸亜鉛３〜３０重量部、無機充填材として平均粒径３０μｍで厚み１．０μｍ以下の鱗片状としたコレマナイト５０〜２００重量部、さらに極薄厚み０．５μｍ以下のガラスフレーク５〜２０重量部を、水２０〜８０重量部とともに、たとえばボールミルで３時間粉砕混合し、その後、電解水を加えることにより得られる。電解水は、得られる水系無機塗料中、たとえば０．１〜９９重量％、好ましくは０．５〜８０重量％となるように添加される。なお、電解水は、粉砕混合前に水とともに又は水の代わりに添加してもよい。
【００２９】
（２）第２の水系無機塗料
第２の水系無機塗料は、ケイ酸アルカリとしてケイ酸ナトリウム１００重量部に対して、ホウ酸カルシウム５〜２０重量部、厚さ０．１μｍ〜０．５μｍ、径２μｍ〜５μｍの鱗片状で透明なシリカ３〜１０重量部を、水２０〜８０重量部とともに、たとえばボールミルで３時間粉砕混合し、その後、電解水を加えることにより得られる。電解水は、得られる水系無機塗料中、たとえば０．１〜９９重量％、好ましくは０．５〜８０重量％となるように添加される。なお、電解水は、粉砕混合前に水とともに又は水の代わりに添加してもよい。
【００３０】
（３）第３の水系無機塗料
第３の水系無機塗料は、ケイ酸アルカリとしてケイ酸ナトリウム４０〜１００重量部及びケイ酸リチウム１０〜５０重量部、硬化剤としてケイ酸カルシウム５〜２０重量部及びリン酸亜鉛２〜１５重量部、無機充填材として平均粒径３０μｍで厚み１．０μｍ以下の鱗片状としたコレマナイト５〜２５重量部及びウレキサイト１〜１０重量部、さらに極薄厚み０．５μｍ以下のガラスフレーク０．３〜５重量部を、水５０〜２００重量部とともにたとえばボールミルで３時間粉砕混合し、その後、電解水を加えることにより得られる。電解水は、得られる水系無機塗料中、たとえば０．１〜９９重量％、好ましくは０．５〜８０重量％となるように添加される。なお、電解水は、粉砕混合前に水とともに又は水の代わりに添加してもよい。
【００３１】
２．電解水
本実施の形態に適用される電解水の製造装置を説明する。
【００３２】
図１は、電解水の製造装置（以下、「電解装置」という）に係る模式図を示す。
【００３３】
電解装置１０は、陽極室２０と陰極室３０と中間室４０とを含む。中間室４０は、陽極室２０と陰極室３０の間に設けられている。
【００３４】
中間室４０には電解質水溶液が充填されている。中間室４０に供給された電解室水溶液は、陽イオン（たとえばナトリウムイオン）が陰極室３０に供給され、陰イオン（たとえば塩化物イオン）が陽極室２０に供給される。中間室４０を通過した水溶液を電解質水溶液の供給源８０に戻して、電解質水溶液を再利用し循環させてもよいし、または、消費した分だけの電解質を中間室４０に追加してもよい。電解質水溶液は、たとえば、塩化物塩水溶液（塩化ナトリウム水溶液や塩化カリウム水溶液）を挙げることができる。電解質水溶液の濃度としては、たとえば、電解質の飽和濃度とすることができる。
【００３５】
中間室４０と陽極室２０とは、陰イオン交換膜からなる第１の隔膜２４により隔てられている。第１の隔膜２４が陰イオン交換膜からなることで、中間室４０の陽イオンが第１の隔膜２４を通過せず、陰イオンのみが選択的に第１の隔膜２４を通過することとなる。第１の隔膜２４に適用される陰イオン交換膜は、公知のものを適用することができる。
【００３６】
中間室４０と陰極室３０とは、陽イオン交換膜からなる第２の隔膜３４により隔てられている。第２の隔膜３４が陽イオン交換膜からなることで、中間室４０の陰イオンが第２の隔膜３４を通過せず、陽イオンのみが選択的に第２の隔膜３４を通過することとなる。第２の隔膜３４に適用される陽イオン交換膜は、公知のものを適用することができる。
【００３７】
第１の隔膜２４と第２の隔膜３４との間に、隔膜固定枠（図示せず）を設けてもよい。
【００３８】
陰極３２は直流電源の−側に接続され、陽極２２は直流電源の＋側に接続されている。直流電源７０は、その電圧や電流を任意に設定できる構成になっている。電極の材質は公知のものを適用することができる。
【００３９】
電解装置１０は、陽極室２０に水を給水するための第１の給水口２６と、陰極室３０に水を供給するための第２の給水口３６とが設けられている。
【００４０】
また、電解装置１０は、陽極室２０の液を吐出する第１の吐出口２８と、陰極室３０の液を吐出する第２の吐出口３８とが設けられている。
【００４１】
次に、電解装置１０の動作を説明する。
【００４２】
この水の供給と併せて、陽極２２と陰極３２の間に電位を印加し、電気分解を行う。陽極２２と陰極３２との間に電位を印加すると、中間室４０の陽イオン（たとえば電解質が塩化ナトリウムの場合にはナトリウムイオン）が第２の隔膜３４を通過し陰極室３０に移動する一方で、中間室４０の陰イオン（たとえば電解質が塩化ナトリウムの場合には塩化物イオン）が第１の隔膜２４を通過し陽極室２０に移動する。
【００４３】
陽極室２０では、陽極２２にて塩化物イオンが次式の反応を起こし、塩素が発生する。
２Ｃｌ−→Ｃｌ２＋２ｅ−
この塩素は、さらに、水と反応して次亜塩素酸が生成される。
Ｃｌ２＋Ｈ２Ｏ→ＨＣｌＯ＋ＨＣｌ
一方で、陰極室３０では、陰極にて次式の反応が起こる。
Ｈ２Ｏ＋２ｅ−→１／２Ｈ２＋ＯＨ−
電解装置は、たとえば、特開平７−１５５７６０号公報、特開平９−１０８６７３号公報、特開２０００−２４６２４９号公報、特開２００１−２８６８６８号公報、特開２００４−５８００６号公報および特開２００８−２６４７４６号公報に開示された技術を適用することができる。
【００４４】
３．塗装体
実施の形態に係る塗装体は、実施の形態に係る水系無機塗料が被塗装体に塗装されたものである。被塗装体の材質としては、アルミニウム、ステンレス鋼、ＳＰ鋼（通常のスチール）、ＳＧ鋼、ＳＥ鋼（ボンデ鋼）、チタン、ガラス、等の耐アルカリ性、セラミックス、耐酸性を有し、親水性のあるものが好ましい。被塗装体の形状は、たとえば、パンチングされたもの体若しくはメッシュ状のもの又はその積層体、発泡体、多孔質体などであってもよい。
【００４５】
４．塗装方法
次に、水系無機塗料の塗装方法について説明する。
【００４６】
まず、被塗装体に実施の形態に係る水系無機塗料を塗装し、乾燥させて塗膜を得る。水系無機塗料を塗装する方法としては、刷毛塗り、スプレー塗装、ディッピング塗装、真空蒸着、流し塗り、スピンコート等の従来の塗装方法によることもできるが、より確実に薄膜の塗膜を得るためには、遠心塗装、延伸塗装、等の方法によることが好ましい。
【００４７】
塗膜を乾燥させる工程は、たとえば、被塗装体に水系無機塗料が塗装されたものを熱風乾燥機に入れて、まず３０〜１５０℃で５〜３０分間加熱し、続いて１０〜６０分かけて２２０℃以上まで昇温し、２２０℃以上で１０〜３０分間以上加熱する。
【００４８】
なお、水系無機塗料を塗装する前に適宜、前処理を行ってもよい。
【００４９】
５．作用効果
本願発明者は、水系無機塗料を構成する水として電解水を用いることで、水系無機塗料の硬化が遅くなることを見出した。その結果、硬化が遅いとその分だけ初期段階で発生する粒が抑えられ、平滑でクリアーな塗膜が得やすいという利点がある。つまり、硬化が速いと硬化することが発生した粒が塗装時に飛散し、クリアーな塗膜が得にくいが、電解水により水系無機塗料
を構成させることで、その硬化スピードを遅くすることができる。また、硬化スピードが遅くなったことで、粘性が高まるスピードも遅くすることができるため、粘性が低い状態の期間が長くなり、水系無機塗料が被塗装体によくなじむようになる。
【００５０】
また、電解水が添加されていることで、塗膜性能が向上する。さらに、電解水が添加された水系無機塗料は、塗料自身の性能や寿命、保存性を大幅に長くすることができる。本願発明者が確認したところによると、上記の第２の水系無機塗料に電解水を添加した場合に、半日の寿命を３日に延ばすことができた。
【００５１】
この実施の形態に係る水系無機塗料は、多孔質体に塗装する際に特に有用である。本願発明者は、２５ＰＰＩ（ｐｏｒｅｓ  ｐｅｒ  ｉｎｃｈ）の多孔質体についても本実施の形態に係る水系無機塗料を塗装できることを確認した。
【００５２】
つまり、電解水が添加されていない水系無機塗料を、孔のある部材（たとえば、パッチqング若しくは金属メッシュ又はその積層体、発泡体（発泡金属など）、多孔質体など）の場合に、塗料のみだとメッシュの隙間（孔）に塗料がつまり、つまった塗料が膜厚となり、乾燥後にクラックが生じたり又は発泡したりし、塗膜を形成することが困難であったが、電解水を添加することで容易に塗膜を形成することができるようになった。
【００５３】
上記の実施の形態は、本発明の範囲内において、種々の変更が可能である。
【図面の簡単な説明】
【００５４】
【図１】電解装置を示す模式図である。
【符号の説明】
【００５５】
１０  電解装置
２０  陽極室
２２  陽極
２４  第１の隔膜
２６  第１の給水口
２８  第１の吐出口
３０  陰極室
３２  陰極
３４  第２の隔膜
３６  第２の給水口
３８  第２の吐出口
４０  中間室
８０  電解質水溶液の供給源
【図１】
2010138233.tif 000002